(57)【特許請求の範囲】
【請求項１】
ナフトールＡＳ類とアニリン誘導体とをカップリングする際、下記一般式（１）又は一般式（２）で示される化合物を添加して得られるナフトール顔料（Ａ）、水溶性の無機塩（Ｂ）、及び水溶性の溶剤（Ｃ）の少なくとも３つの成分からなる混合物を機械的に混練してナフトール顔料（Ａ）を微細化し、その後水溶性の無機塩（Ｂ）及び水溶性の溶剤（Ｃ）を水洗除去して得られるナフトール顔料（Ａ）の水性ペースト（Ｄ）と、常温固体の樹脂（Ｅ）とを加熱混練した後に、水分を除去して得られる樹脂被覆顔料（Ｆ）と、結着樹脂（Ｇ）とを加熱混練して成ることを特徴とする静電荷像現像用トナー母粒子。
一般式（１）
【化１】
0003550969.tif 000007
（式中、Ｒ1 、Ｒ2 、Ｒ3 は、それぞれ独立に、Ｈ、ＣＨ3 、ＯＣＨ3 、ＯＣ 2Ｈ 5、Ｃｌ、ＮＯ2 、ＳＯ3 Ｈ、ＳＯ3 Ｍ、ＣＯＯＨ、ＣＯＯＭを表し、但し、Ｒ1 、Ｒ2 、Ｒ3 の少なくとも１つは、ＳＯ3 Ｈ、ＳＯ3 Ｍ、ＣＯＯＨ、ＣＯＯＭを表し、ＭはＮａ元素を表す。）
一般式（２）
【化２】
0003550969.tif 000008
（式中、Ｒ4 、Ｒ5 、Ｒ6 は、それぞれ独立に、Ｈ、ＣＨ3 、ＯＣＨ3 、ＯＣ 2Ｈ 5、Ｃｌ、ＮＯ2 、ＳＯ3 Ｈ、ＳＯ3 Ｍ、ＣＯＯＨ、ＣＯＯＭを表し、但し、Ｒ4 、Ｒ5 、Ｒ6 の少なくとも１つはＳＯ3 Ｈ、ＳＯ3 Ｍ、ＣＯＯＨ、ＣＯＯＭを表し、ＭはＮａ元素を表す。）
【請求項２】
水溶性の溶剤（Ｃ）に対して、水溶性の無機塩（Ｂ）を重量比で２〜２０倍使用することを特徴とする請求項１記載の静電荷像現像用トナー母粒子。
【請求項３】
請求項１又は２記載の静電荷像現像用トナー母粒子と、外添剤とを混合して成ることを特徴とする静電荷像現像用トナー。
【請求項４】
請求項３記載の静電荷像現像用トナーと、キャリアとを混合して成ることを特徴とする現像剤。
【発明の詳細な説明】
【０００１】
【発明の属する技術分野】
本発明は、電子写真、静電記録、静電印刷等に於ける静電潜像を現像する時に使用される静電荷像現像用マゼンタトナー母粒子、及び該トナー母粒子を使用して形成される現像剤に関する。詳しくは複写等を行った時に、鮮明で十分な色再現性、発色性が得られる静電荷像現像用マゼンタトナー母粒子、及び該マゼンタトナー母粒子を使用して形成されたマゼンタトナー並びにマゼンタ現像剤に関する。
【０００２】
【従来の技術】
近年、複写機及びプリンター等に於いてフルカラー画像への展開が急速に進みつつあり、その実用化も大きくなされている。しかし写真や印刷物等と比較すると、現在実用化されているフルカラー電子写真画像は、必ずしも満足し得る画質まで到達しているとは言い難い。また近年、コンピュータやハイビジョン等の進歩発展により、更に高精細なフルカラー画像を形成する方法が強く要望されている。この為に、フルカラー電子写真画像を更に高品質化することが強く求められている。
【０００３】
電子写真法は、一般に静電潜像をトナーを用いて現像する。その方法には大きく分類して、トナーをキャリアと呼ばれる媒体に少量分散させた二成分系現像剤を用いる方法と、キャリアを用いない一成分系現像剤を用いる方法がある。フルカラーの電子写真の場合、キャリアとトナーを混合攪拌して用いる二成分系現像剤がしばしば使用される。
【０００４】
フルカラー電子写真法によるカラー画像形成は、一般に３原色であるマゼンタ、シアン、イエローの３色、好ましくは墨入れ用としてブラックの４色のカラートナーを用いて全ての色の再現を行うものである。その方法は例えば、先ず原稿からの光をアナログ又はデジタル的に色分解し、感光体の光導電層に導き、１色目の静電潜像を形成する。続いて現像、転写工程を経てトナーは、紙等の被記録体上に保持される。更に２色目以降についても前述の工程を順次複数回行い、同一被記録体上に複数色のトナーが重ね合わせられ、一回の定着によって最終のフルカラー画像が得られる。
【０００５】
フルカラー複写機やフルカラープリンター等を使用して、オーバー・ヘッド・プロジェクター（以下、ＯＨＰと省略する。）用シートの様な透明基材上にフルカラー画像を形成することも増加してきた今日、フルカラーの画像形成に供されるトナーには、従来の最も一般的な黒色のトナーの場合と同様に、種々の特性、例えば安定した帯電性や良好な流動性が求められる他に、透明性、鮮明性、色再現性等がさらに要求される。
即ち、フルカラー画像は、上記したように被転写材上に複数色のトナーが重ね合わせられる事によって得られる為に、個々のトナーの光透過性が不足すると、色再現性が悪化し、鮮明な画像を得ることが困難となる。特にＯＨＰ用シートの様な透明基材上にフルカラー画像を形成した時にこの現象は著しく、良好な透明画像が得難い。
【０００６】
その対策として顔料の分散の程度を上げる、即ちトナー中の顔料粒径をより小さくすることが考えられる。一般に顔料の粒子径を小さくして分散度を上げていくと顔料分散体の透明性が向上する。しかし、サンドミル、３本ロールミル、ボールミル、エクストルーダー等の通常の分散機は、主に顔料の二次粒子（一次粒子が弱く凝集している）を壊して一次粒子にするだけであり、これら通常の分散機では顔料をより微細化することは困難である。高速のサンドミル等を用いることによって、顔料の種類によってはさらに顔料を微細化することも可能ではあるが、非常に多大なエネルギーを必要とする。
【０００７】
顔料を微細化する他の方法として、顔料と固形樹脂を加熱しながら２本ロールやバンバリーミキサー等で強力に練り込む方法も知られている。しかし、顔料は一般に高温下では結晶成長するので、かかる方法では機械的な破砕と結晶成長とが平衡状態になった時に終点となり、顔料の微細化には限界がある。
【０００８】
更に顔料の一次粒子を細かくする方法として、顔料と食塩等の水溶性無機塩の混合物を少量の溶剤で湿潤したものを、ニーダー等で強く練り込んだ後、無機塩と溶剤を水洗除去、乾燥して一次粒子の細かい顔料を得る方法（以下、この方法をソルトミリングという）がある。しかしこの方法でも塩による破砕の為に高温に成り易く、耐熱性の劣るナフトール顔料は容易に結晶成長して大きな粒子に成り易い。また、冷却を十分に行い、熱の発生を防ぎ細かい粒子を形成し得ても、乾燥の際に顔料が強く二次凝集し易く、顔料粒径が大きくなってしまうという問題があった。
【０００９】
【発明が解決しようとする課題】
本発明は、上記した従来の方法の問題点を解決し、フルカラーの複写機やプリンター等を使用してフルカラー画像を形成した時に、鮮明で十分な色再現性、発色性が得られる静電荷像現像用マゼンタトナー母粒子、及び該マゼンタトナー母粒子を用いて成るマゼンタトナー並びに該マゼンタトナーとキャリアを含有するマゼンタ現像剤を提供することを目的とする。
【００１０】
【課題を解決するための手段】
本発明は、ナフトールＡＳ類とアニリン誘導体とをカップリングする際、下記一般式（１）又は一般式（２）で示される化合物を添加して得られるナフトール顔料（Ａ）、水溶性の無機塩（Ｂ）、及び水溶性の溶剤（Ｃ）少なくとも３つの成分からなる混合物を機械的に混練してナフトール顔料（Ａ）を微細化し、その後水溶性の無機塩（Ｂ）及び水溶性の溶剤（Ｃ）を水洗除去して得られるナフトール顔料（Ａ）の水性ペースト（Ｄ）と、常温固体の樹脂（Ｅ）とを加熱混練した後に、水分を除去して得られる樹脂被覆顔料（Ｆ）と、結着樹脂（Ｇ）とを加熱混練して成ることを特徴とする静電荷像現像用トナー母粒子である。
【００１１】
一般式（１）
【化３】
0003550969.tif 000002
【００１２】
（式中、Ｒ1 、Ｒ2 、Ｒ3 は、それぞれ独立に、Ｈ、ＣＨ3 、ＯＣＨ3 、ＯＣ 2Ｈ 5、Ｃｌ、ＮＯ2 、ＳＯ3 Ｈ、ＳＯ3 Ｍ、ＣＯＯＨ、ＣＯＯＭを表し、但し、Ｒ1 、Ｒ2 、Ｒ3 の少なくとも１つは、ＳＯ3 Ｈ、ＳＯ3 Ｍ、ＣＯＯＨ、ＣＯＯＭを表し、ＭはＮａ元素を表す。）
【００１３】
一般式（２）
【化４】
0003550969.tif 000003
【００１４】
（式中、Ｒ4 、Ｒ5 、Ｒ6 は、それぞれ独立に、Ｈ、ＣＨ3 、ＯＣＨ3 、ＯＣ 2Ｈ 5、Ｃｌ、ＮＯ2 、ＳＯ3 Ｈ、ＳＯ3 Ｍ、ＣＯＯＨ、ＣＯＯＭを表し、但し、Ｒ4 、Ｒ5 、Ｒ6 の少なくとも１つは、ＳＯ3 Ｈ、ＳＯ3 Ｍ、ＣＯＯＨ、ＣＯＯＭを表し、ＭはＮａ元素を表す。）
【００１５】
第２の発明は、水溶性の溶剤（Ｃ）に対して、水溶性の無機塩（Ｂ）を重量比で２〜２０倍使用することを特徴とする第１の発明記載の静電荷像現像用トナー母粒子である。
【００１６】
第３の発明は、第１又は第２の発明記載の静電荷像現像用トナー母粒子と、外添剤とを混合して成ることを特徴とする静電荷像現像用トナーである。
【００１７】
第４の発明は、第３の発明記載の静電荷像現像用トナーと、キャリアとを混合して成ることを特徴とする現像剤である。
【００１８】
【発明の実施の形態】本発明のナフトール顔料（Ａ）のカップラー成分であるナフトールＡＳ類は、下記一般式（３）で表されるものである。
【００１９】
一般式（３）
【化５】
0003550969.tif 000004
【００２０】
（式中、Ｒ１１、Ｒ１２、Ｒ１３は、それぞれ独立に、Ｈ、ＣＨ３  、ＯＣＨ３  、ＯＣ  ２Ｈ  ５、Ｃｌ、ＮＯ２  を表す。）
【００２１】
ナフトールＡＳ類の具体例としては、２−ヒドロキシ−ナフタレン−３−カルボイル−アニリド、２−ヒドロキシ−ナフタレン−３−カルボイル−２’−メチル−アニリド、２−ヒドロキシ−ナフタレン−３−カルボイル−３’−ニトロ−アニリド、２−ヒドロキシ−ナフタレン−３−カルボイル−４’−メトキシ−アニリド、２−ヒドロキシ−ナフタレン−３−カルボイル−２’−エトキシ−アニリド、２−ヒドロキシ−ナフタレン−３−カルボイル−４’−クロロ−アニリド、２−ヒドロキシ−ナフタレン−３−カルボイル−４’−クロロ−２’，５’−ジメトキシ−アニリド、２−ヒドロキシ−ナフタレン−３−カルボイル−−２’−  メチル−５’−クロロ−アニリド等が挙げられる。
【００２２】
本発明のナフトール顔料のベース成分であるアニリン誘導体は、下記一般式（４）で表されるものである。
【００２３】
一般式（４）
【化６】
0003550969.tif 000005
【００２４】
（式中、Ｒ１４、Ｒ１５、Ｒ１６は、それぞれ独立に、Ｈ、ＣＨ３  、ＯＣＨ３  、Ｃｌ、ＮＯ２  、ＳＯ  ２ＣＨ  ２Ｃ６  Ｈ  ５、ＳＯ  ２ＮＲ７  Ｒ８  、ＣＯＮＲ９  Ｒ１０を表し、Ｒ７  、Ｒ８  、Ｒ９  、Ｒ１０は、それぞれ独立に、Ｈ、Ｃ  ２Ｈ  ５、Ｃ６  Ｈ  ５を表す。）
【００２５】
アニリン誘導体の具体例としては、２−メトキシ−４−ニトロ−アニリン、２−ニトロ−４−メチル−アニリン、２−ニトロ−４−クロロ−アニリン、４−（Ｎ、Ｎ−ジエトキシ）−スルファモイル−Ｏ−アニシジン、４−ベンジル−スルホニル−Ｏ−アニシジン、２、４、５−トリクロロ−アニリン、３−アミノ−４−メトキシ−ベンズアニリド、３−アミノ−４−メトキシ−ベンズアニリド、２、５−ジメトキシ−アニリン−４−スルホ−アニリド等が挙げられる。
【００２６】
本発明のナフトール顔料（Ａ）は、カップラー成分である上記一般式（３）で示されるナフトールＡＳ類と、ベース成分である上記一般式（４）で示されるアニリン誘導体とをカップリングせしめる際に、一般式（１）で示される酸性基を有するカップラー成分又は一般式（２）で示される酸性基を有するベース成分を混合カップリングすることにより得られるナフトール顔料である。
【００２７】
混合カップリングによって得られた顔料は、化学構造が異なる分子が結晶構想中でランダムに配列するために、それぞれ別々にカップリングして得られた顔料と比較して粒子の大きさ、形、表面積、結晶性などが異なる。特に酸性を有するカップラー又は酸性を有するベースとの混合カップリングではその効果が著しく、ソルトミリング時での耐熱性に優れた微細な顔料が得られるものである。
【００２８】
一般式（１）で示される酸性基を有するカップラーの具体例としては、２−ヒドロキシ−ナフタレン−３−カルボイル−アニリド−ｐ−スルホン酸、２−ヒドロキシ−ナフタレン−３−カルボイル−アニリド−ｏ−スルホン酸ナトリウム、２−ヒドロキシ−ナフタレン−３−カルボイル−アニリド−ｍ−スルホン酸アンモニウム、２−ヒドロキシ−ナフタレン−３−カルバモイル−アントラニル酸、２−ヒドロキシ−ナフタレン−３−カルバモイル−アントラニル酸ナトリウム、２−ヒドロキシ−ナフタレン−３−カルバモイル−アントラニル酸アンモニウム等が挙げられる。
【００２９】
一般式（２）で示される酸性基を有するベースの具体例としては、２−ニトロアニリン−４−スルホン酸、２−クロロアニリン−４−スルホン酸ナトリウム、２−ニトロアニリン−ｐ−スルホン酸アンモニウム、４−ニトロアントラニル酸、２−アミノ−４−ニトロ−５−クロロ安息香酸ナトリウム、アントラニル酸アンモニウム等が挙げられる。
【００３０】
ジアゾ化の方法、カップリング方法は公知の方法で良い。酸性基を有するカップラー又は酸性基を有するベースの添加量は、ナフトールＡＳ類又はアニリン誘導体に対して０．１〜３０重量％、好ましくは１から１０重量％である。この量が多いと顔料の分散に悪い影響を与え、少ないとニーディングの際の耐熱性に効果を十分に発揮出来ない。このカップリングスラリーをそのまま加熱するか、若しくは水酸化ナトリウムを加えてｐＨ１０以上のアルカリ側にしてロジンのナトリウム塩を加え、８０℃まで加熱攪拌し、３０分放置後、塩酸を加えｐＨ５以下の酸性にして顔料表面をロジンで被覆する。これを濾過、水洗し、水性ペースト（Ｄ）を得る。
【００３１】
ソルトミリングに使用される水溶性の無機塩（Ｂ）としては、食塩、塩化カリウム、芒硝が挙げられる。
【００３２】
又、ソルトミリングに使用される水溶性の溶剤（Ｃ）は、水溶性であれば特に限定されないが、ソルトミリング時に温度が上昇し、溶剤が蒸発し易い状態になる為に、安全性の点からも高沸点の溶剤が好ましい。２−（メトキシメトキシ）エタノール、２−ブトキシエタノール、２−（イソペンチルオキシ）エタノール、２−（ヘキシルオキシ）エタノール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、液体ポリエチレングリコール、１−メトキシ−２−プロパノール、１−エトキシ−２−プロパノール、１−エトキシ−２−プロパノール、ジプロピレングリコール、ジプロピレングリコールモノメチルエーテル、ジプロピレングリコールモノエチルエーテル、低分子量ポリプロピレングリコールが用いられる。
【００３３】
上記化合物の他に、ソルトミリング時に分散剤、可塑剤等の添加剤を併用しても良く、又は２種以上の顔料を混合して処理しても良い。
【００３４】
ソルトミリングすることによって未処理のものに比して粒子径の微細な処理顔料を得ることができるが、その後乾燥工程を経ることによって、顔料が凝集を起こして大きな粒径のものと成り易い。これを再び小粒径のものに分散するには、非常に大きなエネルギーを必要とする。
本発明は、ソルトミリング処理を行ったナフトール顔料の水性ペースト（Ｄ）、即ち水性分散体を乾燥せずに、常温固体の樹脂（Ｅ）と混練（以下、フラッシングという）することによっ乾燥前の微細な状態を保持した樹脂被覆顔料（Ｆ）を着色剤として用い、静電荷像現像用トナー母粒子を形成するものである。
樹脂被覆顔料（Ｆ）の好ましい粒子径としては、レーザー散乱による測定に於いて平均粒径が１．０μｍ以下、更に好ましくは０．２ｍμ以下である。このような粒径であると、画像を形成した時に鮮明性や透明性が極めて優れる。
【００３５】
常温固体の樹脂（Ｅ），即ちフラッシングに用いることの出来る樹脂としては，常温固体であれば公知のものを含めて広く使用可能である。画像の透明性を考慮して、無色透明の樹脂の方がより好適である。例えば、ポリスチレン、スチレン−アクリル酸エステル共重合体、スチレン−ブタジエン共重合体、塩化樹脂、スチレン−酢酸ビニル共重合体、ロジン変性マレイン酸樹脂、フェノール樹脂、エポキシ樹脂、ポリエステル樹脂、低分子量ポリエチレン、低分子量ポリプロピレン、アイオノマー樹脂、ポリウレタン樹脂、シリコーン樹脂、ロジン・エステル、ロジン等を挙げることが出来る。
此れ等の樹脂は、フラッシング後の希釈、溶融混練にも使用可能である。
【００３６】
本発明における樹脂被覆顔料（Ｆ）は，例えば以下のようにして得ることができる。
ナフトール顔料の水性ペースト（Ｄ）に常温固体の樹脂（Ｅ）、必要に応じてその他の各種添加剤等を加えて、ニーダー若しくはスーパーミキサー等の混合分散機で混合攪拌を行う。この時に必要に応じて加熱しても良い。約１０分〜２０分で顔料分が樹脂に移行する。分離した水分をデカンテーションにより除去し、残った混練物を必要に応じて加熱しながら２本又は３本ロール等を使用して，水分を除去し、樹脂被覆顔料（Ｆ）（顔料高濃度チップ）を得ればよい。
【００３７】
本発明のトナー母粒子は、常法に従い、得ることができる。即ち、上記樹脂被覆顔料（Ｆ）に結着樹脂（Ｇ）、必要に応じてその他荷電制御剤や添加剤等を加えて、ヘンシェルミキサー等で予備混合を行い、その後エクストルーダー等を用いて溶融混練を行う。
次いで冷却後ハンマーミル等で粗粉砕し、ジェットミル等で微粉砕すし、風力分級機等で分級し、平均粒径５〜２０μｍ程度の所定の粒度分布を有する分級品を得ればよい。
【００３８】
結着樹脂（Ｇ），即ちフラッシング後の溶融混練に用いることの出来る樹脂として、公知のものを広く使用出来る。画像の透明性を考慮して、無色透明の樹脂の方がより好適である。常温固体の樹脂（Ｅ）と同じ種類の樹脂も使用可能だが、必ずしも結着樹脂（Ｇ）は樹脂（Ｅ）と一致している必要は無い。
【００３９】
本発明のトナー母粒子は、荷電制御剤を配合することも好ましい。
荷電制御剤としては、正・負帯電いずれも公知のものが全て使用出来るが、画像の色調に影響を与えない無色又は淡色の荷電制御剤が好ましい。例えばアルキル置換サリチル酸の金属錯体（例えばジターシャリーブチルサリチル酸のクロム錯体、アルミニウム錯体、又は亜鉛錯体等）の様な有機金属錯体等が好適に使用できる。
【００４０】
本発明のトナー母粒子には、流動性向上剤、クリーニング助剤等として、種々の粒子を外添剤として配合することも好ましい。
外添剤としては公知のものが全て使用出来る。例えば０．０１〜０．５μｍのシリカ、アルミナ、酸化チタン等の金属酸化物、炭化珪素、炭化タングステン等の研磨剤、ステアリン酸亜鉛、ステアリン酸アルミニウム等の脂肪酸金属塩等の滑剤、その他１〜５０μｍのポリテトラフロロエチレン、ポリビニリデンフロライド、ポリメタアクリレート、ポリスチレン、シリコーン等の微粉末を添加することが好適である。此れ等の混合物、更に此れ等微粉末を各種表面処理した外添剤を添加することも好適である。
【００４１】
本発明の現像剤は、上記トナーとキャリアとを混合してなるものであり、従来公知の方法で得ることができ、特に制約されるものではない。
本発明の現像剤に用いられるキャリアとしては、既知のキャリアは全て使用可能である。一般に二成分現像剤を構成するキャリアは導電性キャリアと絶縁性キャリアに大別される。
導電性キャリアとしては、通常、酸化又は未酸価の鉄粉等が用いられる。
絶縁性キャリアとしては、一般に強磁性体より成るキャリアコア材粒子の表面を絶縁性樹脂により均一に被覆したキャリアが代表的である。キャリアのコア材としては、例えば、酸化鉄（マグネタイト）、還元鉄、銅、フェライト、ニッケル、コバルト等やこれらと亜鉛、アルミニウム等との合金の粒子を挙げることが可能である。被覆樹脂としては、アクリル樹脂、エポキシ樹脂、シリコーン樹脂、ウレタン樹脂、ポリアセタール樹脂、ポリアミド樹脂、ポリカーボネート樹脂、フェノール樹脂、酢酸ビニル樹脂、セルロース樹脂、ポリオレフィン樹脂、フッ素樹脂、アミノ樹脂等の公知の材料のいずれのものでもよい。キャリアとしては２０〜２００μｍ程度の大きさのものが好ましい。
また、一般的に現像剤中にはトナーを１〜３０重量％含有することが好ましい。
【００４２】
【実施例】
以下，実施例に基づいて本発明を説明する。例中、部、％とあるのは、それぞれ重量部、重量％を示す。又、各実施例や比較例のカップラーやベースは表１にまとめて示した。
実施例１
３−アミノ−４−メトキシ−ベンズアニリド２４２部を常法に従ってジアゾ溶液を得た。一方、２−ヒドロキシ−ナフタレン−３−カルボイル−アニリド２５０部、酸性基を有するカップラーである２−ヒドロキシ−ナフタレン−３−カルボイル−アニリド−ｐ−スルホン酸を１７部を用いて、常法に従って下漬液を調整した。この下漬液にジアゾ溶液を加えてカップリングさせた。得られた顔料スラリーを８０℃まで加熱後、３０分放置、このスラリーを濾過し、水洗し、乾燥した。粉砕機で粉砕してパウダー状にした。
この顔料２５０部、塩化ナトリウム２５００部、及びジエチレングリコール２００部をステンレス製１ガロンニーダーに仕込み、３時間混練した。次にこの混合物を２．５リットルの温水に投入し、約８０℃に加熱しながら約１時間撹拌してスラリー状とした後、濾過、水洗を５回繰り返して塩化ナトリウム及び溶剤を除き、固形分５０％の水性顔料分散体（水性ペースト）を得る。
【００４３】
次の原料をヘンシェルミキサーで予備混合する。
次いで、フラッシング工程に移る。
上記水性顔料分散体（固形分５０％品）                    １００．０部
不飽和ポリエステル樹脂（常温固体）                        ２５．０部
メタノール                                                  ０．５部
上記原料をステンレス製１ガロンニーダー（井上製作所製）に仕込み、１００℃に加熱しながら混合したところ、約１０分で顔料分が樹脂に移行（フラッシング）した。分離した水及び溶剤分をニーダーから除去した後に、残った混練物を加熱型２本ロールで５回パスさせ、高濃度チップ（樹脂被覆顔料）を得た。
【００４４】
上記不飽和ポリエステル樹脂                            １００．０部
上記顔料高濃度チップ                                      ５．０部
負帯電電荷制御剤                                          ４．０部
次いで、上記原料をエクストルーダーにて溶融混練し、冷却後にハンマーミルにて粗粉砕し、更にジェットミルにて微粉砕し、平均粒径１０．０μｍのトナー母粒子を得る。
上記トナー母粒子１００部に酸化チタン微粉末を０．４部添加し、ヘンシェルミキサーで混合して、トナーを得る。
【００４５】
得られたトナーをフェライト１００部に対し６部加え、ボールミル混合機で混合して現像剤を得た。この現像剤を用い市販のフルカラー複写機（ＣＬＣ３５０、キャノン製）により画像を得たところ、鮮明で十分な色再現性、発色性が得られた。特にＯＨＰ用シートに画像を形成した時に、従来と比較して著しい透明性の改良が見られた。又、得られたトナーを熱プレスにより溶融させ、ガラス板上に均一な薄層を作り、光学顕微鏡により顔料の分散状態を観察したところ、凝集の無い非常に良好な分散状態になっていることが確認出来た。
【００４６】
実施例２
実施例１で用いたカップラーの代わりに２−ヒドロキシ−ナフタレン−３−カルボイル−４’−クロロ−２’、５’−ジメトキシ−アニリド３４０部を用いた他は実施例１と同様にしてトナー母粒子、トナー、現像剤を得、同様に評価したところ実施例１と同様の結果であった。
【００４７】
実施例３
実施例１で用いたカップラーの代わりに２−ヒドロキシ−ナフタレン−３−カルボイル−２’−メチル−５’−クロロ−アニリド２９６部、実施例１で用いた酸性基を有するカップラーの代わりに２−ヒドロキシ−ナフタレン−３−カルボイル−２’−アントラニル酸１５部を用いた他は実施例１と同様にしてトナー母粒子、トナー、現像剤を得、同様に評価したところ実施例１と同様の結果であった。
【００４８】
実施例４
実施例１で用いたカップラーの代わりに２−ヒドロキシ−ナフタレン−３−カルボイル−２’−ニトロアニリド２９３部、実施例１で用いた酸性基を有するカップラーの代わりに２−ヒドロキシ−ナフタレン−３−カルバモイル−アントラニル酸ナトリウム１６部を用いた他は実施例１と同様にしてトナー母粒子、トナー、現像剤を得、同様に評価したところ実施例１と同様の結果であった。
【００４９】
実施例５
実施例１で用いたベースの代わりに３−アミノ−４−メトキシ−ベンズアミド１４９部、実施例１で用いた酸性基を有するカップラーの代わりに酸性基を有するベース２−ニトロアニリン−ｐ−スルホン酸２２部を用いた他は実施例１と同様にしてトナー母粒子、トナー、現像剤を得、同様に評価したところ実施例１と同様の結果であった。
【００５０】
実施例６
実施例１で用いたカップラーの代わりに２−ヒドロキシ−ナフタレン−３−カルボイル−２’−メトキシ−５’−クロロアニリド３２７．５部、実施例１で用いたベースの代わりに２−メチル−４−ニトロアニリン１４４部、実施例１で用いた酸性基を有するカップラーの代わりに酸性基を有するベースである２−ニトロアニリン−ｐ−スルホン酸ナトリウム１２部を用いた他は実施例１と同様にしてトナー母粒子、トナー、現像剤を得、同様に評価したところ実施例１と同様の結果であった。
【００５１】
実施例７
実施例１で用いたベースの代わりに２−メトキシ−４−ニトロアニリン１５１部、実施例１で用いた酸性基を有するカップラーの代わりに酸性基を有するベースであるアントラニル酸１４部を用いた他は実施例１と同様にしてトナー母粒子、トナー、現像剤を得、同様に評価したところ実施例１と同様の結果であった。
【００５２】
比較例１〜７
実施例１〜７と同様にしてナフトール顔料を合成し、ソルトミリングした後、乾燥粉砕し，トナー用着色剤を得、次の原料をヘンシェルミキサーで予備混合する。
上記不飽和ポリエステル樹脂                            １００．０部
上記トナー用着色剤                                        ３．５部
負帯電電荷制御剤                                          ４．０部
次いで、上記原料をエクストルーダーにて溶融混練し、冷却後にハンマーミルにて粗粉砕し、更にジェットミルにて微粉砕し、以下実施例１〜７と同様にして平均粒径１０．０μｍのトナー母粒子、トナー、現像剤を得、同様にして評価したところ、その画像は彩度が高く鮮明であったが、ＯＨＰ用シート上に画像を形成した時に実施例１〜７の場合よりも透明性が劣っていた。
【００５３】
比較例８〜１４
実施例１〜７と同様にしてナフトール顔料を合成し、ソルトミリングせずにその乾燥顔料をそのまま用い、次の原料をヘンシェルミキサーで予備混合し、
上記不飽和ポリエステル樹脂                            １００．０部
上記ナフトール顔料                                        ３．５部
負帯電電荷制御剤                                          ４．０部
エクストルーダーにて溶融混練し、冷却後にハンマーミルにて粗粉砕し、更にジェットミルにて微粉砕し、以下実施例１〜７と同様にして平均粒径１０．０μｍのトナー母粒子、トナー、現像剤を得、同様にして評価したところ、その画像は不鮮明で色再現性・発色性の点で不十分であり、ＯＨＰ用シート上に画像を形成した時に実施例１〜７、比較例１〜７の場合よりも透明性が劣っていた。
【００５４】
【表１】
0003550969.tif 000006
【００５５】
【発明の効果】
本発明により、ソルトミリングする際に酸性基を有するカップラー又はベースと混合カップリングしたナフトール顔料を用いることにより、ソルトミリング中の熱による影響を受けにくい微細な顔料を生成することが出来、さらにフッラシング法を利用することにより、よりトナー母粒子中の顔料粒径が小さく、鮮明で十分な色再現性、発色性が得られる静電荷像現像用トナー及び現像剤が得られた。